(57)【要約】【課題】逆方向電圧印加時の漏れ電流を低減することができるショットキーバリアダイオードの製造方法およびショットキーバリアダイオードを提供する。【解決手段】炭化珪素からなる半導体層１上に、炭化珪素、酸素、および窒素を含むＮＯ酸化膜３を形成した後、ＮＯ酸化膜３を貫通する孔を形成する。この工程によって露出した半導体層１の表面のＮ原子４を除去する。この工程によって表面のＮ原子４が除去された半導体層１上に、半導体層１とショットキー接合を形成する電極７を形成する。【選択図】図２
2010067937.tif 000002
【特許請求の範囲】
【請求項１】
炭化珪素からなる半導体層上に、炭化珪素、酸素、および窒素を含む酸化膜を形成する第１の工程と、
前記酸化膜を貫通する孔を形成する第２の工程と、
前記第２の工程によって露出した前記半導体層の表面の窒素原子を除去する第３の工程と、
前記第３の工程によって表面の窒素原子が除去された前記半導体層上に、前記半導体層とショットキー接合を形成する電極を形成する第４の工程と、
を備えたことを特徴とするショットキーバリアダイオードの製造方法。
【請求項２】
前記第３の工程において、前記半導体層の表面を酸素プラズマで処理することを特徴とする請求項１に記載のショットキーバリアダイオードの製造方法。
【請求項３】
請求項１または請求項２に記載のショットキーバリアダイオードの製造方法によって製造されたショットキーバリアダイオード。
【発明の詳細な説明】
【技術分野】
【０００１】
本発明は、逆方向電圧印加時の漏れ電流の低減を図ったショットキーバリアダイオードの製造方法およびショットキーバリアダイオードに関する。
【背景技術】
【０００２】
酸化膜をショットキーバリアダイオード等のデバイスの絶縁膜として利用する場合、逆方向電圧印加時の酸化膜の信頼性は酸化膜と半導体層の界面準位に依存する。例えば、ＳｉＣ（炭化珪素）酸化膜では、界面準位の密度が高く、界面準位を介した漏れ電流が流れるため、信頼性が悪い。これに対して、Ｎ（窒素）を構成元素として含む酸化膜（以下、ＮＯ酸化膜と記載する）では、界面に存在する未結合手をＮ原子が終端するため、界面準位の密度が低く、信頼性が高い。このＮＯ酸化膜をデバイスに適用した例として、特許文献１にはＮＯ酸化膜をゲート絶縁膜に使用したＴＦＴ（Thin Film Transistor）が記載されている。
【特許文献１】特開平８−７８６９３号公報
【発明の開示】
【発明が解決しようとする課題】
【０００３】
しかし、ＳｉＣからなる半導体層を有するＳｉＣショットキーバリアダイオードにＮＯ酸化膜を適用した場合、酸素酸化膜を適用した場合よりも逆方向電圧印加時の漏れ電流が増加するという問題がある。以下、この問題の原因を説明する。
【０００４】
図４に示すように、従来のＳｉＣショットキーバリアダイオードの製造工程では、低濃度のＮ型不純物を含むＳｉＣからなる半導体層１００の表面に、Ｐ型不純物を含むＳｉＣからなるガードリング１０１を形成し、さらに半導体層１００およびガードリング１０１上にＮＯ酸化膜１０２を形成する（図４（ａ））。ＮＯ酸化膜１０２を形成した後の半導体層１００の表面には、Ｎ原子１０３が蓄積している。
【０００５】
続いて、電極を形成する位置に対応するＮＯ酸化膜１０２を除去し、コンタクトホールを形成する（図４（ｂ））。この工程によって露出した半導体層１００およびガードリング１０１上に電極１０４を形成する（図４（ｃ））。半導体層１００と電極１０４の間にはショットキー接合が形成されている。
【０００６】
ＮＯ酸化膜１０２に電極用のコンタクトホールを形成した後に露出する半導体層の表面にはＮ原子１０３が残留している。逆方向電圧印加時には、Ｎ原子１０３がＮ型のドーパントとして作用し、電流が流れやすくなるため、逆方向電圧印加時の漏れ電流が増加すると考えられる。上述したように、ＮＯ酸化膜は、界面準位の密度が低く、逆方向電圧印加時の信頼性を向上できる性質を有していながら、従来のＳｉＣショットキーバリアダイオードでは、その性質を発揮できていない。
【０００７】
本発明は、上記に鑑みてなされたものであって、逆方向電圧印加時の漏れ電流を低減することができるショットキーバリアダイオードの製造方法およびショットキーバリアダイオードを提供することを目的とする。
【課題を解決するための手段】
【０００８】
本発明は、上記の課題を解決するためになされたもので、炭化珪素からなる半導体層上に、炭化珪素、酸素、および窒素を含む酸化膜を形成する第１の工程と、前記酸化膜を貫通する孔を形成する第２の工程と、前記第２の工程によって露出した前記半導体層の表面の窒素原子を除去する第３の工程と、前記第３の工程によって表面の窒素原子が除去された前記半導体層上に、前記半導体層とショットキー接合を形成する電極を形成する第４の工程と、を備えたことを特徴とするショットキーバリアダイオードの製造方法である。
【０００９】
本発明のショットキーバリアダイオードの製造方法によれば、電極と接触する位置にある半導体層の表面の窒素原子が除去されるので、逆方向電圧印加時の漏れ電流を低減することができる。
【００１０】
また、本発明のショットキーバリアダイオードの製造方法は、前記第３の工程において、前記半導体層の表面を酸素プラズマで処理することを特徴とする。
【００１１】
本発明のショットキーバリアダイオードの製造方法によれば、半導体層の表面を酸素プラズマで処理することによって、逆方向電圧印加時の漏れ電流を大幅に低減することができる。
【００１２】
また、本発明は、上記のショットキーバリアダイオードの製造方法によって製造されたショットキーバリアダイオードである。
【００１３】
本発明のショットキーバリアダイオードによれば、電極と接触する位置にある半導体層の表面の窒素原子が除去されているので、逆方向電圧印加時の漏れ電流を低減することができる。
【発明の効果】
【００１４】
本発明によれば、逆方向電圧印加時の漏れ電流を低減することができるという効果が得られる。
【発明を実施するための最良の形態】
【００１５】
以下、図面を参照し、本発明の実施形態を説明する。図１および図２は、本発明の一実施形態によるＳｉＣショットキーバリアダイオードの製造方法を示している。以下の製造方法は一例であり、これに限定する必要はない。
【００１６】
まず、Ｎ型不純物を含むＳｉＣからなる半導体層１を構成する基板を用意する（図１（ａ））。この半導体層１の表面にＰ型不純物を注入し、アニールを行うことによってガードリング２を形成する（図１（ｂ））。さらに、半導体層１およびガードリング２上にＮＯ酸化膜３を形成する（図１（ｃ））。ＮＯ酸化膜３は、構成元素として、ＳｉＣ、Ｏ、Ｎを含んでいる。ＮＯ酸化膜３を形成する方法としては、例えば酸素雰囲気中でドライ酸化を行った後、ＮおよびＯを構成元素に含む一酸化窒素等の雰囲気中でアニールを行えばよい。あるいは、一酸化窒素等の雰囲気中で酸化を行うことによってＮＯ酸化膜３を形成してもよい。ＮＯ酸化膜３を形成した後の半導体層１の表面には、Ｎ原子４が蓄積している。
【００１７】
ＮＯ酸化膜３の形成時には、半導体層１の裏面にもＮＯ酸化膜が形成されるが、図１では図示を省略している。ＮＯ酸化膜３の形成後、ＮＯ酸化膜３上に保護用のレジストを堆積し、ＢＨＦ（Buffered HF）によって半導体層１の裏面のＮＯ酸化膜を除去することが可能である。半導体層１の裏面のＮＯ酸化膜を除去する工程については図１では図示を省略している。続いて、半導体層１の裏面上にＮｉ（ニッケル）等の金属材料を蒸着等により堆積し、電極５を形成する（図１（ｄ））。電極５の形成後、半導体層１と電極５のオーミック接触性を向上するために熱処理を行ってもよい。
【００１８】
続いて、ＢＨＦによって、電極を形成する位置に対応するＮＯ酸化膜３を除去し、ＮＯ酸化膜３を貫通するコンタクトホール（孔）を形成する（図２（ａ））。コンタクトホールを形成することによって露出した半導体層１の表面にはＮ原子４が残留している。酸素プラズマ６によって半導体層１の表面を処理し、半導体層１の表面に残留しているＮ原子４と反応させ、Ｎ原子４を除去する（図２（ｂ））。続いて、コンタクトホールを形成することによって露出した半導体層１およびガードリング２上にＮｉやＴｉ（チタン）等の金属材料を蒸着等により堆積し、電極７を形成する（図２（ｃ））。半導体層１と電極７の間にはショットキー接合が形成されている。電極７は単層構造でもよいし、複数層からなる構造でもよい。
【００１９】
図３は、逆方向電圧に対する漏れ電流を示している。ＮＯ酸化膜３を除去した後に酸素プラズマによる処理を行った場合には、酸素プラズマによる処理を行わなかった場合と比較して、漏れ電流の値が約１桁低減している。
【００２０】
半導体層１の表面のＮ原子４を除去する他の方法として、ＮＯ酸化膜３を除去した後に９００℃〜１１００℃で半導体層１の表面を短時間酸化し、これによって形成された酸化膜をＢＨＦによって除去する犠牲酸化を行ってもよい。
【００２１】
上述したように、本実施形態によれば、逆方向電圧印加時の漏れ電流を低減することができる。特に、ＮＯ酸化膜を除去した後に、酸素プラズマによって半導体層の表面を処理し、半導体層の表面のＮ原子を除去することによって、漏れ電流を大幅に低減することができる。したがって、ＮＯ酸化膜が本来有している逆方向電圧印加時の高信頼性を発揮することができる。
【００２２】
以上、図面を参照して本発明の実施形態について詳述してきたが、具体的な構成は上記の実施形態に限られるものではなく、本発明の要旨を逸脱しない範囲の設計変更等も含まれる。
【図面の簡単な説明】
【００２３】
【図１】本発明の一実施形態によるショットキーバリアダイオードの製造方法を説明するための模式断面図である。
【図２】本発明の一実施形態によるショットキーバリアダイオードの製造方法を説明するための模式断面図である。
【図３】本発明の一実施形態によるショットキーバリアダイオードの漏れ電流特性を説明するためのグラフである。
【図４】従来のショットキーバリアダイオードの製造方法を説明するための模式断面図である。
【符号の説明】
【００２４】
１，１００・・・半導体層、２，１０１・・・ガードリング、３，１０２・・・ＮＯ酸化膜、４，１０３・・・Ｎ原子、５，７，１０４・・・電極、６・・・酸素プラズマ
【図１】
2010067937.tif 000003
【図２】
2010067937.tif 000004
【図３】
2010067937.tif 000005
【図４】
2010067937.tif 000006